(57)【特許請求の範囲】
【請求項１】
（Ａ）下記一般式（１）で示されるα，α−二置換末端ビニル基含有オルガノポリシロキサン化合物
【化１】
0006264307.tif 000031
〔式中、Ｒ1は水素原子、又は置換基を有していてもよい炭素数１〜２０の１価炭化水素基を表し、それぞれのＲ1は同一であっても異なっていてもよい。Ｒ2は水素原子、置換基を有していてもよい炭素数１〜２０の１価炭化水素基、又は下記一般式（ａ）
【化２】
0006264307.tif 000032
で示される基を表し、それぞれのＲ2は同一であっても異なっていてもよい。ｘは０〜１，９９８の整数を示す。Ｒ3は上記式（ａ）で示される基を表し、それぞれのＲ3は同一であっても異なっていてもよい。Ｒ4はメチル基、エチル基、フェニル基のいずれかを表し、それぞれのＲ4は同一であっても異なっていてもよい。ａは１〜２，０００の整数を示し、ｂは０〜１，９９９の整数を示し、かつａ，ｂ及びｘの合計は１〜２，０００の整数を示す。〕：１００質量部、
（Ｂ）１分子中に２個以上のケイ素原子に結合した水素原子（即ちＳｉＨ基）を有するオルガノハイドロジェンポリシロキサン化合物：（Ａ）成分中の脂肪族不飽和炭化水素基の個数の合計に対する（Ｂ）成分中のＳｉＨ基の個数が１〜５となる量、
（Ｃ）ヒドロシリル化触媒：有効量
を必須成分とすることを特徴とする付加硬化型シリコーン組成物。
【請求項２】
（Ｄ）アセチレン化合物、窒素化合物、有機リン化合物、オキシム化合物及び有機クロロ化合物からなる群より選択される１種以上の制御剤を有効量含有する請求項１に記載の付加硬化型シリコーン組成物。
【請求項３】
（Ｅ）金属、金属酸化物、金属水酸化物、金属窒化物、金属炭化物、炭素の同素体からなる群より選ばれる少なくとも１種の無機充填剤：（Ａ）成分１００質量部に対して１〜５，０００質量部
を更に含む請求項１又は２に記載の付加硬化型シリコーン組成物。
【請求項４】
（Ｆ）下記一般式（２）で示される加水分解性オルガノポリシロキサン化合物
【化３】
0006264307.tif 000033
〔式中、Ｒ1は置換基を有していてもよい炭素数１〜２０の１価炭化水素基を表し、それぞれのＲ1は同一であっても異なっていてもよい。ｃは５〜１００の整数を示す。〕：（Ａ）成分１００質量部に対して１〜２００質量部、
（Ｇ）下記一般式（３）で示される加水分解性オルガノシラン化合物
【化４】
0006264307.tif 000034
〔式中、Ｒ1は置換基を有していてもよい炭素数１〜２０の１価炭化水素基を表し、それぞれのＲ1は同一であっても異なっていてもよい。Ｒ5は置換基を有していてもよい炭素数１〜２０の１価炭化水素基を表す。〕：（Ａ）成分１００質量部に対して０．０１〜１０質量部
のいずれか又は両方を更に含む請求項１〜３のいずれか１項に記載の付加硬化型シリコーン組成物。
【発明の詳細な説明】
【技術分野】
【０００１】
本発明は、特定構造を有するオルガノポリシロキサン化合物を活用することで、速硬化性を発現する付加硬化型シリコーン組成物に関する。
【背景技術】
【０００２】
付加硬化型シリコーン組成物は硬化して、電気特性や耐寒性、耐熱性や化学的安定性に優れたシリコーンゲルやシリコーンゴム、ハードコート膜等を形成するので、電気・電子部品、半導体素子の封止剤、充填剤あるいはコーティング剤、光半導体絶縁被覆保護剤等として広範に利用される。また各種無機充填剤を配合することで、組成物の強度を高めたり、耐熱性を付与することが可能である。更に、半導体素子やＬＥＤ基板等の電子部品の放熱材料や導電材料としても活用される。
【０００３】
付加硬化型シリコーン組成物において付加硬化反応を進行させるためには、多くの場合加熱工程が必要となる。生産性の向上、更には近年叫ばれている環境負荷の低減という観点から、加熱工程に要する時間は短く、熱量は少なくて済むことが好ましい。即ち、速硬化性の付加硬化型シリコーン組成物への期待が高まっている。
【０００４】
通常、付加硬化型シリコーン組成物には保存性を確保する目的でアセチレンアルコールなどを反応抑制剤として配合する場合が多い（特許文献１：特開平４−４６９６２号公報等）。反応制御剤を活用することで良好な保存性が確保できる一方、反応制御剤の存在は硬化性を低下させるという問題もある。
【０００５】
付加硬化型シリコーン組成物の保存性を確保したまま、硬化性を低下させる反応制御剤を使用しない手法としては、例えば、付加反応を進行させるヒドロシリル化触媒を特定の融点を有する熱可塑性樹脂やシリコーン樹脂などに包埋してカプセル化して組成物中に配合し、加熱によるこれら樹脂の溶融や溶剤による溶解によりヒドロシリル化触媒をシリコーン組成物中に放出させる方法が提案されている（特許文献２〜７：特開昭５８−３７０５３号公報、特開昭６４−５１１４０号公報、特開平２−９４４８号公報、特開平２−１４２４４号公報、特開平５−２０２１９３号公報、特開平７−１９６９２１号公報等）。しかしながら、このマイクロカプセル化による方法は、組成物中に高濃度の白金族金属触媒が偏在して存在するため、部分的な硬化を起こし易いという問題がある。
【先行技術文献】
【特許文献】
【０００６】
【特許文献１】特開平４−４６９６２号公報
【特許文献２】特開昭５８−３７０５３号公報
【特許文献３】特開昭６４−５１１４０号公報
【特許文献４】特開平２−９４４８号公報
【特許文献５】特開平２−１４２４４号公報
【特許文献６】特開平５−２０２１９３号公報
【特許文献７】特開平７−１９６９２１号公報
【発明の概要】
【発明が解決しようとする課題】
【０００７】
本発明は、上記事情に鑑みなされたものであり、特定構造を有するオルガノポリシロキサン化合物を活用することで、速硬化性を発現する付加硬化型シリコーン組成物を提供することを目的とする。
【課題を解決するための手段】
【０００８】
本発明者らは、上記目的を達成するために鋭意検討を重ねた結果、後述する一般式（１）で示されるα，α−二置換末端ビニル基含有オルガノポリシロキサン化合物、１分子中に２個以上のケイ素原子に結合した水素原子（即ちＳｉＨ基）を有するオルガノハイドロジェンポリシロキサン化合物、ヒドロシリル化触媒、更に必要によりアセチレン化合物、窒素化合物、有機リン化合物、オキシム化合物及び有機クロロ化合物からなる群より選択される１種以上の制御剤を含有する付加硬化型シリコーン組成物が、優れた速硬化性を発現することを見出し、本発明をなすに至った。
【０００９】
従って、本発明は、下記に示す付加硬化型シリコーン組成物を提供する。
〔１〕
（Ａ）下記一般式（１）で示されるα，α−二置換末端ビニル基含有オルガノポリシロキサン化合物
【化１】
0006264307.tif 000002
〔式中、Ｒ1は水素原子、又は置換基を有していてもよい炭素数１〜２０の１価炭化水素基を表し、それぞれのＲ1は同一であっても異なっていてもよい。Ｒ2は水素原子、置換基を有していてもよい炭素数１〜２０の１価炭化水素基、又は下記一般式（ａ）
【化２】
0006264307.tif 000003
で示される基を表し、それぞれのＲ2は同一であっても異なっていてもよい。ｘは０〜１，９９８の整数を示す。Ｒ3は上記式（ａ）で示される基を表し、それぞれのＲ3は同一であっても異なっていてもよい。Ｒ4はメチル基、エチル基、フェニル基のいずれかを表し、それぞれのＲ4は同一であっても異なっていてもよい。ａは１〜２，０００の整数を示し、ｂは０〜１，９９９の整数を示し、かつａ，ｂ及びｘの合計は１〜２，０００の整数を示す。〕：１００質量部、
（Ｂ）１分子中に２個以上のケイ素原子に結合した水素原子（即ちＳｉＨ基）を有するオルガノハイドロジェンポリシロキサン化合物：（Ａ）成分中の脂肪族不飽和炭化水素基の個数の合計に対する（Ｂ）成分中のＳｉＨ基の個数が１〜５となる量、
（Ｃ）ヒドロシリル化触媒：有効量
を必須成分とすることを特徴とする付加硬化型シリコーン組成物。
〔２〕
（Ｄ）アセチレン化合物、窒素化合物、有機リン化合物、オキシム化合物及び有機クロロ化合物からなる群より選択される１種以上の制御剤を有効量含有する〔１〕に記載の付加硬化型シリコーン組成物。
〔３〕
（Ｅ）金属、金属酸化物、金属水酸化物、金属窒化物、金属炭化物、炭素の同素体からなる群より選ばれる少なくとも１種の無機充填剤：（Ａ）成分１００質量部に対して１〜５，０００質量部
を更に含む〔１〕又は〔２〕に記載の付加硬化型シリコーン組成物。
〔４〕
（Ｆ）下記一般式（２）で示される加水分解性オルガノポリシロキサン化合物
【化３】
0006264307.tif 000004
〔式中、Ｒ1は置換基を有していてもよい炭素数１〜２０の１価炭化水素基を表し、それぞれのＲ1は同一であっても異なっていてもよい。ｃは５〜１００の整数を示す。〕：（Ａ）成分１００質量部に対して１〜２００質量部、
（Ｇ）下記一般式（３）で示される加水分解性オルガノシラン化合物
【化４】
0006264307.tif 000005
〔式中、Ｒ1は置換基を有していてもよい炭素数１〜２０の１価炭化水素基を表し、それぞれのＲ1は同一であっても異なっていてもよい。Ｒ5は置換基を有していてもよい炭素数１〜２０の１価炭化水素基を表す。〕：（Ａ）成分１００質量部に対して０．０１〜１０質量部
のいずれか又は両方を更に含む〔１〕〜〔３〕のいずれかに記載の付加硬化型シリコーン組成物。
【発明の効果】
【００１０】
本発明の付加硬化型シリコーン組成物は、特定構造を有するオルガノポリシロキサン化合物を活用することで、優れた速硬化性を発現するものである。
【図面の簡単な説明】
【００１１】
【図１】１，１，３，３−テトラメチル−１，３−ビス［１−（トリメチルシリル）エテニル］ジシロキサンの1Ｈ−ＮＭＲスペクトルである。
【図２】１，１，３，３−テトラメチル−１，３−ビス［１−（トリメチルシリル）エテニル］ジシロキサンの13Ｃ−ＮＭＲスペクトルである。
【発明を実施するための形態】
【００１２】
以下に本発明を詳細に記述するが、本発明はこれらに限定されるものではない。
本発明の付加硬化型シリコーン組成物は、
（Ａ）下記一般式（１）で示されるα，α−二置換末端ビニル基含有オルガノポリシロキサン化合物
【化５】
0006264307.tif 000006
〔式中、Ｒ1は水素原子、又は置換基を有していてもよい炭素数１〜２０の１価炭化水素基を表し、それぞれのＲ1は同一であっても異なっていてもよい。Ｒ2は水素原子、置換基を有していてもよい炭素数１〜２０の１価炭化水素基、又は下記一般式（ａ）
【化６】
0006264307.tif 000007
で示される基を表し、それぞれのＲ2は同一であっても異なっていてもよい。ｘは０〜１，９９８の整数を示す。Ｒ3は上記式（ａ）で示される基を表し、それぞれのＲ3は同一であっても異なっていてもよい。Ｒ4は置換基を有していてもよい炭素数１〜２０の１価炭化水素基を表し、それぞれのＲ4は同一であっても異なっていてもよい。ａは１〜２，０００の整数を示し、ｂは０〜１，９９９の整数を示し、かつａ，ｂ及びｘの合計は１〜２，０００の整数を示す。〕：１００質量部、
（Ｂ）１分子中に２個以上のケイ素原子に結合した水素原子（即ちＳｉＨ基）を有するオルガノハイドロジェンポリシロキサン化合物：（Ａ）成分中の脂肪族不飽和炭化水素基の個数の合計に対する（Ｂ）成分中のＳｉＨ基の個数が１〜５となる量、
（Ｃ）ヒドロシリル化触媒：有効量
を必須成分とし、必要により
（Ｄ）アセチレン化合物、窒素化合物、有機リン化合物、オキシム化合物及び有機クロロ化合物からなる群より選択される１種以上の制御剤：有効量
を配合するものである。
【００１３】
（Ａ）成分は本組成物のベースポリマーであり、下記一般式（１）で示されるα，α−二置換末端ビニル基含有オルガノポリシロキサン化合物である。
【化７】
0006264307.tif 000008
〔式中、Ｒ1は水素原子、又は置換基を有していてもよい炭素数１〜２０の１価炭化水素基を表し、それぞれのＲ1は同一であっても異なっていてもよい。Ｒ2は水素原子、置換基を有していてもよい炭素数１〜２０の１価炭化水素基、又は下記一般式（ａ）
【化８】
0006264307.tif 000009
で示される基を表し、それぞれのＲ2は同一であっても異なっていてもよい。ｘは０〜１，９９８の整数を示す。Ｒ3は上記式（ａ）で示される基を表し、それぞれのＲ3は同一であっても異なっていてもよい。Ｒ4は置換基を有していてもよい炭素数１〜２０の１価炭化水素基を表し、それぞれのＲ4は同一であっても異なっていてもよい。ａは１〜２，０００の整数を示し、ｂは０〜１，９９９の整数を示し、かつａ，ｂ及びｘの合計は１〜２，０００の整数を示す。〕
【００１４】
このオルガノポリシロキサン化合物は、α位にトリオルガノシリル基が置換されたビニル基を末端ケイ素原子上に有することを特徴とするものである。このようなオルガノポリシロキサン化合物であれば、付加硬化型シリコーン組成物のベースポリマーとして適用した場合、ビニル基上のα位に置換されたトリオルガノシリル基の置換基効果により優れた速硬化性が発現する。
【００１５】
上記式（１）中のＲ1は水素原子、又は置換基を有していてもよい炭素数１〜２０の１価炭化水素基であり、好ましくは置換基を有してもよい１価飽和脂肪族炭化水素基、置換基を有してもよい１価不飽和脂肪族炭化水素基、置換基を有してもよい１価芳香族炭化水素基（芳香族ヘテロ環を含む）が挙げられ、より好ましくは置換基を有してもよい１価飽和脂肪族炭化水素基、置換基を有してもよい１価芳香族炭化水素基、特に好ましくは置換基を有してもよい１価飽和脂肪族炭化水素基である。
【００１６】
置換基を有してもよい１価飽和脂肪族炭化水素基として、具体的には、メチル基、エチル基、プロピル基、ブチル基、ペンチル基、ヘキシル基、ヘプチル基、オクチル基等の直鎖アルキル基、イソプロピル基、イソブチル基、ｔ−ブチル基、イソペンチル基、ネオペンチル基等の分岐鎖アルキル基、シクロペンチル基、シクロヘキシル基、シクロヘプチル基等のシクロアルキル基、クロロメチル基、３−クロロプロピル基、３，３，３−トリフルオロプロピル基、ブロモプロピル基等のハロゲン置換アルキル基などの、炭素数１〜２０、好ましくは炭素数１〜１２、更に好ましくは炭素数１〜６のものである。
置換基を有してもよい１価不飽和脂肪族炭化水素基として、具体的には、エテニル基、１−メチルエテニル基、２−プロペニル基等のアルケニル基、エチニル基、２−プロピニル基等のアルキニル基などの、炭素数２〜２０、好ましくは炭素数２〜１２、更に好ましくは炭素数２〜６のものである。
置換基を有してもよい１価芳香族炭化水素基として、具体的には、フェニル基、トリル基等のアリール基、ベンジル基、２−フェニルエチル基等のアラルキル基、α，α，α−トリフルオロトリル基、クロロベンジル基等のハロゲン置換アリール基などの、炭素数６〜２０、好ましくは炭素数６〜１２、更に好ましくは炭素数６のものである。
【００１７】
Ｒ1としては、これらの中でも、メチル基、エチル基、３，３，３−トリフルオロプロピル基、フェニル基が好ましく、更に好ましくはメチル基、エチル基、フェニル基であり、特に好ましくはメチル基である。
【００１８】
上記式（１）中のＲ2は水素原子、又は置換基を有していてもよい炭素数１〜２０の１価炭化水素基、又は下記一般式（ａ）
【化９】
0006264307.tif 000010
（式中、Ｒ1，Ｒ4は上記と同じである。ｘは０〜１，９９８の整数、好ましくは０〜１，８００の整数、より好ましくは０〜１，５００の整数を示す。）
で示される基であり、好ましくは置換基を有してもよい１価飽和脂肪族炭化水素基、置換基を有してもよい１価不飽和脂肪族炭化水素基、置換基を有してもよい１価芳香族炭化水素基（芳香族ヘテロ環を含む）、式（ａ）で示される基が挙げられ、より好ましくは置換基を有してもよい１価飽和脂肪族炭化水素基、置換基を有してもよい１価芳香族炭化水素基、式（ａ）で示される基、特に好ましくは置換基を有してもよい１価飽和脂肪族炭化水素基、式（ａ）で示される基である。
【００１９】
置換基を有してもよい１価飽和脂肪族炭化水素基として、具体的には、メチル基、エチル基、プロピル基、ブチル基、ペンチル基、ヘキシル基、ヘプチル基、オクチル基等の直鎖アルキル基、イソプロピル基、イソブチル基、ｔ−ブチル基、イソペンチル基、ネオペンチル基等の分岐鎖アルキル基、シクロペンチル基、シクロヘキシル基、シクロヘプチル基等のシクロアルキル基、クロロメチル基、３−クロロプロピル基、３，３，３−トリフルオロプロピル基、ブロモプロピル基等のハロゲン置換アルキル基などの、炭素数１〜２０、好ましくは炭素数１〜１２、更に好ましくは炭素数１〜６のものである。
置換基を有してもよい１価不飽和脂肪族炭化水素基として、具体的には、エテニル基、１−メチルエテニル基、２−プロペニル基等のアルケニル基、エチニル基、２−プロピニル基等のアルキニル基などの、炭素数２〜２０、好ましくは炭素数２〜１２、更に好ましくは炭素数２〜６のものである。
置換基を有してもよい１価芳香族炭化水素基として、具体的には、フェニル基、トリル基等のアリール基、ベンジル基、２−フェニルエチル基等のアラルキル基、α，α，α−トリフルオロトリル基、クロロベンジル基等のハロゲン置換アリール基などの、炭素数６〜２０、好ましくは炭素数６〜１２、更に好ましくは炭素数６のものである。
【００２０】
Ｒ2としては、これらの中でも、メチル基、エチル基、３，３，３−トリフルオロプロピル基、フェニル基、又は上記式（ａ）で示される基のうち、Ｒ4がメチル基であるものが好ましく、更に好ましくはメチル基、エチル基、フェニル基、又は上記式（ａ）で示される基のうち、Ｒ4がメチル基であり、特に好ましくはメチル基、又は上記式（ａ）で示される基のうち、Ｒ4がメチル基であるものである。
【００２１】
上記式（１）中のＲ3は上記式（ａ）で示される基である。Ｒ3としては、これらの中でも、上記式（ａ）で示される基のうち、Ｒ4がメチル基であるものが好ましい。
【００２２】
上記式（１）中のＲ4は置換基を有していてもよい炭素数１〜２０の１価炭化水素基であり、好ましくは置換基を有してもよい１価飽和脂肪族炭化水素基、置換基を有してもよい１価不飽和脂肪族炭化水素基、置換基を有してもよい１価芳香族炭化水素基（芳香族ヘテロ環を含む）が挙げられ、より好ましくは置換基を有してもよい１価飽和脂肪族炭化水素基、置換基を有してもよい１価芳香族炭化水素基、特に好ましくは置換基を有してもよい１価飽和脂肪族炭化水素基である。
【００２３】
置換基を有してもよい１価飽和脂肪族炭化水素基として、具体的には、メチル基、エチル基、プロピル基、ブチル基、ペンチル基、ヘキシル基、ヘプチル基、オクチル基等の直鎖アルキル基、イソプロピル基、イソブチル基、ｔ−ブチル基、イソペンチル基、ネオペンチル基等の分岐鎖アルキル基、シクロペンチル基、シクロヘキシル基、シクロヘプチル基等のシクロアルキル基、クロロメチル基、３−クロロプロピル基、３，３，３−トリフルオロプロピル基、ブロモプロピル基等のハロゲン置換アルキル基などの、炭素数１〜２０、好ましくは炭素数１〜１２、更に好ましくは炭素数１〜６のものである。
置換基を有してもよい１価不飽和脂肪族炭化水素基として、具体的には、エテニル基、１−メチルエテニル基、２−プロペニル基等のアルケニル基、エチニル基、２−プロピニル基等のアルキニル基などの、炭素数２〜２０、好ましくは炭素数２〜１２、更に好ましくは炭素数２〜６のものである。
置換基を有してもよい１価芳香族炭化水素基として、具体的には、フェニル基、トリル基等のアリール基、ベンジル基、２−フェニルエチル基等のアラルキル基、α，α，α−トリフルオロトリル基、クロロベンジル基等のハロゲン置換アリール基などの、炭素数６〜２０、好ましくは炭素数６〜１２、更に好ましくは炭素数６のものである。
【００２４】
Ｒ4としては、これらの中でも、メチル基、エチル基、３，３，３−トリフルオロプロピル基、フェニル基が好ましく、更に好ましくはメチル基、エチル基、フェニル基であり、特に好ましくはメチル基である。
【００２５】
上記式（１）中、ａは１〜２，０００の整数、好ましくは１０〜１，８００の整数、より好ましくは２０〜１，５００の整数である。ａが２，０００を超えると高粘度となり、取り扱い性が困難となる。ｂは０〜１，９９９の整数、好ましくは０〜１，０００の整数、より好ましくは０〜１００の整数である。ｂが１，９９９を超えると高粘度となり、取り扱い性が困難となる。ａ，ｂ及びＲ2あるいはＲ3として含まれる式（ａ）中のｘの合計は１〜２，０００の整数、好ましくは１０〜１，８００の整数、より好ましくは２０〜１，５００の整数である。また、ａ，ｂ及びＲ2あるいはＲ3として含まれる式（ａ）中のｘの合計は１〜２，０００の整数、好ましくは１０〜１，８００の整数、より好ましくは２０〜１，５００の整数である。ａ，ｂ及びｘの合計が２，０００を超えると高粘度となり、取り扱い性が困難となる。なお、各繰り返し単位はランダムに結合されていてよい。
【００２６】
式（１）で示されるα，α−二置換末端ビニル基含有オルガノポリシロキサン化合物の具体例としては、以下のものが挙げられる。
【化１０】
0006264307.tif 000011
【００２７】
本発明に係わるα，α−二置換末端ビニル基含有オルガノポリシロキサン化合物（１）は、酸性又は塩基性触媒の存在下、下記一般式（ｉ）で示される化合物と、下記一般式（ｉｉ）で示される化合物又は下記一般式（ｉｉｉ）で示される化合物との平衡化反応により製造することができる。
【化１１】
0006264307.tif 000012
（式中、Ｒ1〜Ｒ4は上記と同じである。Ｒ20、Ｒ30については後述する。ｍは３〜２０の整数を示し、ｙは３又は４を示す。）
【００２８】
なお、上記式（ｉｉ）の化合物は下記式（ｉｉａ）と式（ｉｉｂ）とのヒドロシリル化反応によって製造することができる。
【化１２】
0006264307.tif 000013
（式中、Ｒ1，Ｒ4は上記と同じである。）
【００２９】
この場合、上記ヒドロシリル化反応には、ペンタメチルシクロペンタジエニルトリス（アセトニトリル）ルテニウム（ＩＩ）ヘキサフルオロホスファート、シクロペンタジエニルトリス（アセトニトリル）ルテニウム（ＩＩ）ヘキサフルオロホスファート等のルテニウム系触媒を使用することにより、高選択的に上記式（ｉｉ）の化合物を得ることができる。
【００３０】
本発明の式（１）で示される化合物の末端及び分岐鎖を構成する原料としては、上記式（ｉｉｉ）で示されるオルガノシロキサン化合物が挙げられる。
上記式（ｉｉｉ）中のＲ20は水素原子、置換基を有していてもよい炭素数１〜２０の１価炭化水素基、又は下記一般式（ａ０）
【化１３】
0006264307.tif 000014
（式中、Ｒ1，Ｒ4は上記と同じである。）
で示される基を表し、それぞれのＲ20は同一であっても異なっていてもよい。
上記式（ｉｉｉ）中のＲ30は上記式（ａ０）であり、そのうち、Ｒ4がメチル基であるものが好ましい。
【００３１】
上記式（ｉｉｉ）の化合物は、上記式（ｉｉ）の化合物と下記式（ｉｖ）の化合物との反応によって得ることができる。
【化１４】
0006264307.tif 000015
（式中、Ｒ20は上述の通りである。ｙは３又は４であり、ＯＲ’は炭素数１〜４のアルコキシ基である。）
【００３２】
この場合、反応はメタノール等のアルコールの存在下、０〜２５℃程度の温度下に濃硫酸を加え、式（ｉｉ）の化合物から下記式（ｖ）
【化１５】
0006264307.tif 000016
（式中、Ｒ1，Ｒ4は上記と同じである。）
を生成する反応と、式（ｉｖ）のアルコキシシランの加水分解反応、式（ｖ）との脱水、脱アルコールを伴う縮合反応によって、式（ｉｉｉ）の化合物を得ることができる。
【００３３】
（Ｂ）成分は本組成物の架橋剤であり、ケイ素原子に結合した水素原子（即ちＳｉＨ基）を１分子中に２個以上、好ましくは３個以上、特には３〜１００個、更には３〜２０個有するオルガノハイドロジェンポリシロキサン化合物である。該オルガノハイドロジェンポリシロキサンは、分子中のＳｉＨ基が、上述した（Ａ）成分と後述する白金族金属触媒の存在下に付加反応し、架橋構造を形成できるものであればよい。該オルガノハイドロジェンポリシロキサンは、上記性質を有するものであればその分子構造は特に限定されず、直鎖状、分岐鎖状、環状、一部分岐又は環状構造を有する直鎖状等が挙げられる。好ましくは直鎖状、環状である。
【００３４】
該オルガノハイドロジェンポリシロキサンは、２５℃の動粘度１．０〜１，０００ｍｍ2／ｓ、好ましくは１０〜１００ｍｍ2／ｓを有するのがよい。該動粘度が上記下限値未満では組成物の物理的特性が低下する場合があり、上記上限値超では組成物の伸展性が乏しいものとなる場合がある。本発明において、動粘度は、ウベローデ型オストワルド粘度計により測定した２５℃における値である。
【００３５】
該オルガノハイドロジェンポリシロキサンのケイ素原子に結合した有機基としては、脂肪族不飽和炭化水素基以外の１価炭化水素基が挙げられる。特には、炭素数１〜２０、好ましくは１〜１２の、非置換又は置換の１価炭化水素基である。例えば、メチル基、エチル基、プロピル基、ブチル基、ヘキシル基、ドデシル基等のアルキル基、フェニル基等のアリール基、２−フェニルエチル基、２−フェニルプロピル基等のアラルキル基、これらの水素原子の一部又は全部をフッ素、臭素、塩素等のハロゲン原子、シアノ基等で置換したもの、例えばクロロメチル基、クロロプロピル基、ブロモエチル基、トリフルオロプロピル基、シアノエチル基等、及び、２−グリシドキシエチル基、３−グリシドキシプロピル基、４−グリシドキシブチル基等のエポキシ環含有有機基（グリシジル基又はグリシジルオキシ基置換アルキル基）が挙げられる。該オルガノハイドロジェンポリシロキサンは、１種単独でも、２種以上を混合して使用してもよい。
【００３６】
上記オルガノハイドロジェンポリシロキサンは、例えば、下記平均組成式（７）で表される。
Ｒ6dＨeＳｉＯ(4-d-e)/2          （７）
上記式（７）中、Ｒ6は、互いに独立に、脂肪族不飽和炭化水素基でない、炭素数１〜２０、好ましくは１〜１２の、非置換又は置換の１価炭化水素基であり、上述した有機基が挙げられる。ｄは０．７〜２．１、好ましくは０．８〜２．０５の正数であり、ｅは０．００１〜１．０、好ましくは０．００５〜１．０の正数であり、かつｄ＋ｅが０．８〜３．０、好ましくは１．０〜２．５を満たす数である。該オルガノハイドロジェンポリシロキサンの重量平均分子量は好ましくは１００〜３０，０００、更に好ましくは５００〜１０，０００である。該オルガノハイドロジェンポリシロキサンの構造は特に制限されるものでなく、直鎖状、分岐鎖状、環状、一部分岐又は環状構造を有する直鎖状であってよい。
【００３７】
（Ｂ）オルガノハイドロジェンポリシロキサン化合物の配合量は、（Ａ）成分中の脂肪族不飽和炭化水素基の個数の合計に対する（Ｂ）成分中のＳｉＨ基の個数が１〜５、好ましくは１．２〜３となる量が好ましく、より好ましくは１．３〜２となる量である。（Ｂ）成分の量が上記下限値未満では付加反応が十分に進行せず、架橋が不十分となるおそれがある。また、上記上限値超では、架橋構造が不均一となったり、組成物の保存性が著しく悪化するおそれがある。
【００３８】
（Ｃ）成分はヒドロシリル化触媒であり、上述した付加反応を促進するために機能する。ヒドロシリル化触媒は、付加反応に用いられる従来公知のものを使用することができる。例えば、白金系、パラジウム系、ロジウム系の触媒が挙げられるが、中でも比較的入手し易い白金又は白金化合物が好ましい。例えば、白金の単体、白金黒、塩化白金酸、白金−オレフィン錯体、白金−アルコール錯体、白金配位化合物等が挙げられる。ヒドロシリル化触媒は１種単独でも２種以上を組み合わせて使用してもよい
【００３９】
（Ｃ）成分の配合量は触媒としての有効量、即ち、付加反応を促進して本発明の組成物を硬化させるために必要な有効量であればよい。特には、（Ａ）成分に対し、白金族金属原子に換算した質量基準で０．１〜５００ｐｐｍ、より好ましくは１〜２００ｐｐｍである。触媒の量が上記下限値より小さいと触媒としての効果が得られないおそれがある。また上記上限値を超えても触媒効果が増大することはなく不経済であるため好ましくない。
【００４０】
（Ｄ）成分は制御剤であり、室温でのヒドロシリル化反応の進行を抑え、シェルフライフ、ポットライフを延長させるために機能する。該制御剤は、付加硬化型シリコーン組成物に使用される従来公知の制御剤を使用することができる。例えば、アセチレンアルコール類（例えば、１−エチニル−１−シクロヘキサノール、３，５−ジメチル−１−ヘキシン−３−オール）等のアセチレン化合物、トリブチルアミン、テトラメチルエチレンジアミン、ベンゾトリアゾール等の各種窒素化合物、トリフェニルホスフィン等の有機リン化合物、オキシム化合物、有機クロロ化合物等が挙げられる。
【００４１】
（Ｄ）成分の配合量は、（Ａ）成分１００質量部に対し、０．０５〜０．６質量部、好ましくは０．１〜０．５質量部である。制御剤の量が上記下限値未満では、所望とする十分なシェルフライフ、ポットライフが得られないおそれがあり、また、上記上限値超ではシリコーン組成物の硬化性が低下するおそれがある。制御剤は、シリコーン組成物への分散性をよくするために、トルエン等で希釈して使用してもよい。
【００４２】
本発明の付加硬化型シリコーン組成物は、更に（Ｅ）成分の金属、金属酸化物、金属水酸化物、金属窒化物、金属炭化物、炭素の同素体からなる群より選ばれる少なくとも１種の無機充填剤を含有することができる。
【００４３】
（Ｅ）成分の無機充填剤は、本発明の組成物に熱伝導性や耐熱性、補強性や導電性といった種々特性を付与するためのものであり、金属、金属酸化物、金属水酸化物、金属窒化物、金属炭化物、炭素の同素体からなる群より選ばれる少なくとも１種の材料からなるものが好ましく、例えば、アルミニウム、銀、銅、金属ケイ素、アルミナ、酸化亜鉛、酸化マグネシウム、二酸化ケイ素、酸化セリウム、酸化鉄、水酸化アルミニウム、水酸化セリウム、窒化アルミニウム、窒化ホウ素、炭化ケイ素、ダイヤモンド、グラファイト、カーボンナノチューブ、グラフェンなどが挙げられ、組成物に熱伝導性を付与するためにはアルミニウム、アルミナ、酸化亜鉛、窒化ホウ素の使用が好ましく、耐熱性を付与するためには酸化セリウム、水酸化セリウム、酸化鉄の使用が好ましく、補強性を付与するためには二酸化ケイ素の使用が好ましく、導電性を付与するためには銀、銅の使用が好ましい。
【００４４】
無機充填剤の平均粒径は、１００μｍより大きいと得られる組成物が不均一となるおそれがあるため、１００μｍ以下の範囲、好ましくは４０μｍ以下の範囲がよい。なお、平均粒径は、例えば、レーザー光回折法による粒度分布測定における質量平均値（又はメジアン径）として求めることができる。
また無機充填剤の形状は、球状、不定形状、針状、板状など、特に限定されるものではない。
【００４５】
（Ｅ）成分の配合量は、（Ａ）成分１００質量部に対し５，０００質量部より多いと高粘度となって取り扱い性に困難が生じることがあり、また均一な組成物とならない場合もあるため、５，０００質量部以下の範囲、好ましくは２，０００質量部以下の範囲とするのがよい。なお、配合する場合は、０．１質量部以上、特に１．０質量部以上であることが好ましい。
【００４６】
本発明の付加硬化型シリコーン組成物は、更に下記一般式（２）で示される（Ｆ）成分の加水分解性オルガノポリシロキサン化合物及び下記一般式（３）で示される（Ｇ）成分の加水分解性オルガノシラン化合物のいずれか又は両方を含むことができる。
【化１６】
0006264307.tif 000017
〔式中、Ｒ1は置換基を有していてもよい炭素数１〜２０の１価炭化水素基を表し、それぞれのＲ1は同一であっても異なっていてもよい。ｃは５〜１００の整数を示す。〕
【化１７】
0006264307.tif 000018
〔式中、Ｒ1は置換基を有していてもよい炭素数１〜２０の１価炭化水素基を表し、それぞれのＲ1は同一であっても異なっていてもよい。Ｒ5は置換基を有していてもよい炭素数１〜２０の１価炭化水素基を表す。〕
【００４７】
（Ｆ）成分の加水分解性オルガノポリシロキサン化合物及び（Ｇ）成分の加水分解性オルガノシラン化合物は、無機充填剤の表面を処理するために用いるものであるが、充填剤の高充填化を補助するばかりでなく、充填剤表面を覆うことにより充填剤同士の凝集を起こりにくくし、高温下でもその効果は持続するため、本発明の付加硬化型シリコーン組成物の耐熱性を向上させる働きがある。
【００４８】
上記式（２）及び（３）中のＲ1は上述のＲ1と同様のものを例示することができ、これらの中でも、メチル基、エチル基、３，３，３−トリフルオロプロピル基、フェニル基が好ましく、更に好ましくはメチル基、エチル基、フェニル基であり、特に好ましくはメチル基である。
【００４９】
上記式（３）中のＲ5は上述のＲ1と同様のものを例示することができ、これらの中でも、炭素数４〜２０の無置換の直鎖１価飽和脂肪族炭化水素基が好ましく、更に好ましくは炭素数６〜１４の無置換の直鎖１価飽和脂肪族炭化水素基であり、特に好ましくは炭素数６〜１２の無置換の直鎖１価飽和脂肪族炭化水素基である。
【００５０】
（Ｆ）成分の加水分解性オルガノポリシロキサン化合物を配合する場合の添加量は、付加硬化型シリコーン組成物中、多すぎるとオイルブリードし易くなったり、十分に硬化反応が進行しない場合があるので、（Ａ）成分１００質量部に対して１〜２００質量部であることが好ましく、５〜１００質量部であることが特に好ましい。
【００５１】
また（Ｇ）成分の加水分解性オルガノシラン化合物を配合する場合の添加量は、付加硬化型シリコーン組成物中、多すぎるとオイルブリードし易くなったり、ボイドの発生を招く場合があるので、（Ａ）成分１００質量部に対して０．０１〜１０質量部であることが好ましく、０．１〜８質量部であることが特に好ましい。
【００５２】
本発明の付加硬化型シリコーン組成物は、組成物の弾性率や粘度を調整するためにメチルポリシロキサン等の反応性を有さないオルガノ（ポリ）シロキサンを含有してもよい。更に、シリコーン組成物の劣化を防ぐために、２，６−ジ−ｔ−ブチル−４−メチルフェノール等の、従来公知の酸化防止剤を必要に応じて含有してもよい。また、接着助剤、染料、顔料、難燃剤、沈降防止剤、又はチクソ性向上剤等を、必要に応じて配合することができる。
【００５３】
次に、本発明における付加硬化型シリコーン組成物の製造方法について説明するが、これらに限定されるものではない。
【００５４】
本発明の付加硬化型シリコーン組成物を製造するには、（Ａ）〜（Ｃ）成分、及び必要に応じて（Ｄ）、（Ｅ）、（Ｆ）、（Ｇ）成分、その他の成分をあわとり練太郎（（株）シンキーの登録商標）、トリミックス、ツウィンミックス、プラネタリーミキサー（いずれも（株）井上製作所製混合機の登録商標）、ウルトラミキサー（みづほ工業（株）製混合機の登録商標）、ハイビスディスパーミックス（特殊機化工業（株）製混合機の登録商標）等の混合機、もしくはヘラ等を用いた手混合にて混合する方法を採用することができる。
【００５５】
本発明の付加硬化型シリコーン組成物は、従来の一般的なシリコーン組成物と同様に広範な用途に好適に用いることができ、特に優れた速硬化性を要求される用途に対して有効である。本発明の付加硬化型シリコーン組成物を加熱硬化する場合の硬化条件は、特に制限されるものでないが、通常７０〜２００℃、好ましくは７５〜１８０℃、特に好ましくは８０〜１７０℃で、１０分〜２４時間、好ましくは３０分〜１２時間、特に好ましくは１〜６時間である。
【実施例】
【００５６】
以下に実施例及び比較例を示し、本発明を具体的に説明するが、本発明は下記の実施例に制限されるものではない。なお、本発明に係わる効果に関する試験は次のように行った。また、粘度は回転粘度計による２５℃の値を示し、動粘度はウベローデ型オストワルド粘度計による２５℃の値を示す。
【００５７】
［硬化性試験（１）］
直径２．５ｃｍの２枚のパラレルプレートの間に、シリコーン組成物を厚み２ｍｍで塗布した。塗布したプレートを２５℃から１０５℃まで８℃／分、１０５℃から１２０℃まで１．５℃／分、１２０℃から１２５℃まで０．５℃／分で昇温した後、１２５℃で７，２００秒維持するプログラムを作成し、貯蔵弾性率Ｇ’が損失弾性率Ｇ’’を上回るのに要する時間を読み取った。なお測定には、粘弾性測定装置（タイプＲＤＡＩＩＩ：レオメトリック・サイエンティフィック・エフ・イー（株）製）を用いた。
【００５８】
［硬化性試験（２）］
シリコーン組成物を窒素中、２５℃から２００℃まで１０℃／分の昇温速度で加熱し、付加反応に起因する発熱ピークが現れる温度を読み取った。なお測定には、示差走査熱量測定装置（ＤＳＣ８２０：メトラー・トレド製）を用いた。
【００５９】
まず、本発明の付加硬化型シリコーン組成物を調製する以下の各成分を用意した。
（Ａ）成分
（Ａ）成分のα，α−二置換末端ビニル基含有オルガノポリシロキサン化合物の末端原料となる、下記式（８）で表される、１，１，３，３−テトラメチル−１，３−ビス［１−（トリメチルシリル）エテニル］ジシロキサンを用意した。
【化１８】
0006264307.tif 000019
【００６０】
攪拌機、還流冷却管、温度計及び滴下ロートを備えた５００ｍＬの四つ口フラスコに、脱水ジクロロメタン２４０ｇとペンタメチルシクロペンタジエニルトリス（アセトニトリル）ルテニウム（ＩＩ）ヘキサフルオロホスファート０．４５８ｇを加え、２５℃で攪拌した。次いで、攪拌しながら１，１，３，３−テトラメチルジシロキサン７．３ｇ（５４ｍｍｏｌ）及びエチニルトリメチルシラン８．９ｇ（９１ｍｍｏｌ）を同時滴下していくと、反応温度は３０〜３２℃まで上昇した。２時間反応系を保持した後に濃縮し、減圧蒸留を行うことで無色透明の留分として目的の１，１，３，３−テトラメチル−１，３−ビス［１−（トリメチルシリル）エテニル］ジシロキサン１０．２ｇ（収率６８％）を得た。得られた１，１，３，３−テトラメチル−１，３−ビス［１−（トリメチルシリル）エテニル］ジシロキサンの1Ｈ−ＮＭＲスペクトル及び13Ｃ−ＮＭＲスペクトルを図１及び図２にそれぞれ示した。
【００６１】
続いて（Ａ）成分を調製した。
Ａ−１：
攪拌機及び温度計を備えた５００ｍＬの四つ口フラスコに、オクタメチルシクロテトラシロキサン１４７ｇ（４９７ｍｍｏｌ）、１，１，３，３−テトラメチル−１，３−ビス［１−（トリメチルシリル）エテニル］ジシロキサン３．４ｇ（１０．３ｍｍｏｌ）、濃硫酸４．５ｇを入れ、室温で３時間攪拌した。続いて、水１．５ｇを加えて３０分間攪拌し、更にトルエン７５ｍＬ、水１００ｍＬを加えて廃酸分離を行った後、系が中性になるまで水洗洗浄を行った。その後１５０℃／１０ｍｍＨｇで減圧下ストリップし、加圧ろ過を行うことで、下記式（９）で表される無色透明のポリマーを得た（粘度：６７９ｍＰａ・ｓ）。
【化１９】
0006264307.tif 000020
【００６２】
Ａ−２：
攪拌機及び温度計を備えた５００ｍＬの四つ口フラスコに、オクタエチルシクロテトラシロキサン２０３ｇ（４９７ｍｍｏｌ）、１，１，３，３−テトラメチル−１，３−ビス［１−（トリメチルシリル）エテニル］ジシロキサン３．４ｇ（１０．３ｍｍｏｌ）、濃硫酸６．２ｇを入れ、室温で３時間攪拌した。続いて、水２．１ｇを加えて３０分間攪拌し、更にトルエン１００ｍＬ、水１５０ｍＬを加えて廃酸分離を行った後、系が中性になるまで水洗洗浄を行った。その後１５０℃／１０ｍｍＨｇで減圧下ストリップし、加圧ろ過を行うことで、下記式（１０）で表される無色透明のポリマーを得た（粘度：１，７７０ｍＰａ・ｓ）。
【化２０】
0006264307.tif 000021
【００６３】
Ａ−３：
両末端がジメチルビニルシリル基で封鎖され、２５℃における動粘度が１，０００ｍｍ2／ｓのジメチルポリシロキサン
【００６４】
（Ｂ）成分
Ｂ−１：
【化２１】
0006264307.tif 000022
【００６５】
Ｂ−２：
【化２２】
0006264307.tif 000023
【００６６】
（Ｃ）成分
Ｃ−１：
白金−ジビニルテトラメチルジシロキサン錯体を上記Ａ−３と同じジメチルポリシロキサンに溶解した溶液（白金原子含有量：白金原子として１質量％）
【００６７】
（Ｄ）成分
Ｄ−１：
【化２３】
0006264307.tif 000024
【００６８】
（Ｅ）成分
Ｅ−１：
平均粒径１０．０μｍのアルミニウム粉末
Ｅ−２：
平均粒径１．０μｍの酸化亜鉛粉末
Ｅ−３：
平均粒径３０ｎｍの疎水性ヒュームドシリカ粉末
【００６９】
（Ｆ）成分
Ｆ−１：
【化２４】
0006264307.tif 000025
【００７０】
（Ｇ）成分
Ｇ−１：
【化２５】
0006264307.tif 000026
【００７１】
上記（Ａ）〜（Ｇ）成分を以下のように混合して実施例１〜６及び比較例１〜６の組成物を得た。即ち、あわとり練太郎（（株）シンキー製）に表１，２に示す配合量で（Ａ）、必要に応じて（Ｅ）、（Ｆ）、（Ｇ）成分を加え、均一になるように混合した。次に（Ｄ）、（Ｃ）、（Ｂ）成分を加え、均一になるよう更に混合した。
得られた組成物の硬化性試験（１）、（２）の結果を表１，２に併記する。
【００７２】
【表１】
0006264307.tif 000027
【００７３】
【表２】
0006264307.tif 000028
【００７４】
表１，２の結果から、本発明の要件を満たす実施例１〜６では、比較例１〜６に比べ、硬化性試験（１）の結果より貯蔵弾性率Ｇ’が損失弾性率Ｇ’’を上回るのに要する時間が短く、また硬化性試験（２）の結果より付加反応に起因する発熱ピークが現れる温度が低いことが分かった。従って、本発明の付加硬化型シリコーン組成物が優れた速硬化性を有することが確認できた。
【００７５】
即ち、（Ａ）下記一般式（１）で示されるα，α−二置換末端ビニル基含有オルガノポリシロキサン化合物
【化２６】
0006264307.tif 000029
〔式中、Ｒ1は水素原子、又は置換基を有していてもよい炭素数１〜２０の１価炭化水素基を表し、それぞれのＲ1は同一であっても異なっていてもよい。Ｒ2は水素原子、置換基を有していてもよい炭素数１〜２０の１価炭化水素基、又は下記一般式（ａ）
【化２７】
0006264307.tif 000030
で示される基を表し、それぞれのＲ2は同一であっても異なっていてもよい。ｘは０〜１，９９８の整数を示す。Ｒ3は上記式（ａ）で示される基を表し、それぞれのＲ3は同一であっても異なっていてもよい。Ｒ4は置換基を有していてもよい炭素数１〜２０の１価炭化水素基を表し、それぞれのＲ4は同一であっても異なっていてもよい。ａは１〜２，０００の整数を示し、ｂは０〜１，９９９の整数を示し、かつａ，ｂ及びｘの合計は１〜２，０００の整数を示す。〕：１００質量部、
（Ｂ）１分子中に２個以上のケイ素原子に結合した水素原子（即ちＳｉＨ基）を有するオルガノハイドロジェンポリシロキサン化合物：（Ａ）成分中の脂肪族不飽和炭化水素基の個数の合計に対する（Ｂ）成分中のＳｉＨ基の個数が１〜５となる量、
（Ｃ）ヒドロシリル化触媒：有効量
を必須成分とすることで、速硬化性に優れた付加硬化型シリコーン組成物を得ることができる。
【００７６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【図１】
0006264307.tif 000035
【図２】
0006264307.tif 000036